(57)【要約】【課題】不織布を抄紙法で製造する際、優れた繊維の分散安定性を示し、高品質な不織布が得られる抄紙用合成繊維油剤を提供する。【解決手段】１質量％水溶液の２５℃での表面張力Ｔ（ｍＮ／ｍ）が下記式（１）を満足し、下記成分（Ａ）、（Ｂ）、（Ｃ）、および（Ｄ）を含有することを特徴とする抄紙用合成繊維油剤。２６≦Ｔ≦３３　　　　　　　（１）（Ａ）炭素数６〜１８の１価アルコールのポリオキシアルキレンエーテル。（Ｂ）炭素数８〜２２のアルキルリン酸エステルアルカリ金属塩。（Ｃ）数平均分子量１，５００〜２０，０００のポリオキシエチレンポリオキシプロピレングリコールと、炭素数８〜２２の脂肪酸とのエステル。（Ｄ）スルホコハク酸ジアルキル（アルキル基の炭素数：６〜１８）エステルアルカリ金属塩。【選択図】　なし【特許請求の範囲】
【請求項１】
１質量％水溶液の２５℃での表面張力Ｔ（ｍＮ／ｍ）が下記式（１）を満足し、下記成分（Ａ）、（Ｂ）、（Ｃ）、および（Ｄ）を含有することを特徴とする抄紙用合成繊維油剤。
２６≦Ｔ≦３３　　　　　　　（１）
（Ａ）炭素数６〜１８の１価アルコールのポリオキシアルキレンエーテル。
（Ｂ）炭素数８〜２２のアルキルリン酸エステルアルカリ金属塩。
（Ｃ）数平均分子量１，５００〜２０，０００のポリオキシエチレンポリオキシプロピレングリコールと、炭素数８〜２２の脂肪酸とのエステル。
（Ｄ）スルホコハク酸ジアルキル（アルキル基の炭素数：６〜１８）エステルアルカリ金属塩。
【請求項２】
さらに下記成分（Ｅ）を含有する請求項１記載の抄紙用合成繊維油剤。
（Ｅ）数平均分子量１，５００〜２０，０００のポリオキシエチレンポリオキシプロピレングリコール。
【請求項３】
油剤中の（Ａ）の含有量が７〜６０質量％。（Ｂ）の含有量が１５〜５０質量％。（Ｃ）の含有量が５〜３５質量％。（Ｄ）の含有量が５〜３５質量％、（Ｅ）の含有量が０〜４０質量％である請求項１または２記載の抄紙用合成繊維油剤。
【請求項４】
請求項１〜３のいずれか記載の抄紙用合成繊維油剤を繊維に対し０．０５〜２質量％付与する抄紙用合成繊維の処理方法。
【請求項５】
請求項４記載の処理方法により処理されてなる抄紙用合成繊維。
【請求項６】
請求項５記載の合成繊維を抄紙してなる不織布。
【発明の詳細な説明】
【０００１】
【発明の属する分野】
本発明は、抄紙用合成繊維油剤に関する。さらに詳しくは、合成繊維を含有する抄紙用繊維状物質の抄紙工程に用いる合成繊維油剤に関する。
【０００２】
【従来の技術】
ポリオレフィン繊維等、疎水性の合成繊維を原料とする不織布が近年脚光を浴びている。これを抄紙法で製造する際の水中での繊維の分散性を改良するための抄紙用油剤として、例えば、特公昭６２−４９３９４号公報においてポリエステル繊維用油剤として酸化エチレンと酸化プロピレンとの共重合物誘導体が提案され、特開平０３−１９３９９７号公報において湿式不織布用繊維処理剤としてポリオキシプロピレン炭化水素エーテルと非イオン界面活性剤との併用が提案されている。しかし、これらの油剤を使用した場合は、繊維間への油剤エマルションの浸透が不十分で、水中での繊維の分散性が十分でなく、不織布の品質が低下する場合がある。不織布の高品質化から、分散性の良好な抄紙用油剤が求められてきた。
【０００３】
【発明が解決しようとする課題】
本発明の目的は、合成繊維を原料とする不織布を抄紙法で製造する際、優れた繊維の分散安定性を示し、高品質な不織布が得られる抄紙用油剤を提供することにある。
【０００４】
【課題を解決するための手段】
本発明者らは、上記課題を解決すべく鋭意検討を重ねた結果、以下に示すような発明に到達した。
本発明の第１は、１質量％水溶液の２５℃での表面張力Ｔ（ｍＮ／ｍ）が下記式（１）を満足し、下記成分（Ａ）、（Ｂ）、（Ｃ）、および（Ｄ）を含有することを特徴とする抄紙用合成繊維油剤である。
２６≦Ｔ≦３３　　　　　　　（１）
（Ａ）炭素数６〜１８の１価アルコールのポリオキシアルキレンエーテル。
（Ｂ）炭素数８〜２２のアルキルリン酸エステルアルカリ金属塩。
（Ｃ）数平均分子量１，５００〜２０，０００のポリオキシエチレンポリオキシプロピレングリコールと、炭素数８〜２２の脂肪酸とのエステル。
（Ｄ）スルホコハク酸ジアルキル（アルキル基の炭素数：６〜１８）エステルアルカリ金属塩。
本発明の第２は、上記の抄紙用合成繊維油剤を繊維に対し０．０５〜２質量％付与する抄紙用合成繊維の処理方法である。
本発明の第３は、上記の処理方法により処理されてなる抄紙用合成繊維である。
本発明の第４は、上記の合成繊維を抄紙してなる不織布である。
【０００５】
【発明の実施の形態】
以下、本発明を詳細に説明する。
本発明における合成繊維油剤は、油剤濃度１質量％水溶液の２５℃での表面張力Ｔ（ｍＮ／ｍ）が、下記式（１）を満足する。
２６≦Ｔ≦３３　　　　　　　（１）
Ｔの下限は好ましくは２７であり、上限は好ましくは３２である。
ここで表面張力は、Ｗｉｌｈｅｌｍｙ法により、後述する実施例の方法で測定したものである。
表面張力が、２６ｍＮ／ｍを下回る油剤は、親水性が強く、水中で繊維表面から油剤が脱落し易く、油剤が脱落すると繊維の凝集が起こり、地合の悪い不織布に仕上がる。また、３３ｍＮ／ｍを越えると、単繊維間への油剤エマルションの浸透が悪く、均一に油剤が付着しなくなり、水中で分散しない繊維が生じ、不織布の品質が悪くなる。
【０００６】
本発明の繊維油剤を構成する成分（Ａ）は、２種以上を併用してもよく、通常、炭素数６〜１８の１価アルコールに、アルキレンオキサイドを付加して得ることができる。油剤中に（Ａ）を含有しないと、油剤の浸透性、繊維の分散性が不足する。
炭素数６〜１８の１価アルコールとしては、直鎖、分岐、環状（脂環式または芳香脂肪族）のいずれでもよく、飽和、不飽和のいずれでもよい。直鎖飽和アルコールとしては、ヘキシルアルコール、オクチルアルコール、デシルアルコール、ラウリル（ドデシル）アルコール、ミリスチル（テトラデシル）アルコール、セチル（ヘキサデシル）アルコール、およびステアリル（オクタデシル）アルコールなどが挙げられる。直鎖不飽和アルコールとしては、オレイルアルコールなどが挙げられる。分岐飽和アルコールとしては、２−エチルヘキシルアルコールなどが挙げられる。環状アルコールとしては、シクロヘキシルアルコール、およびベンジルアルコールなどが挙げられる。これらの中で好ましくは、炭素数８〜１６の直鎖または分岐の飽和アルコールであり、さらに好ましくは、２−エチルヘキシルアルコール、ラウリルアルコール、ミリスチルアルコール、およびセチルアルコールである。
【０００７】
上記アルキレンオキサイドとしては、炭素数２〜４のものが好ましく、エチレンオキサイド（以下ＥＯという）、プロピレンオキサイド（以下ＰＯという）、１，２−、１，３−、２，３−または１，４−ブチレンオキサイド（以下ＢＯという）などが挙げられ、２種以上を用いてもよい。さらに好ましくはＥＯおよび／またはＰＯである。２種以上用いる場合の、アルキレンオキサイドの付加方法は、ランダム付加、ブロック付加、これらの併用などが挙げられるが、ブロック付加、およびランダム付加後ブロック付加が好ましい。
【０００８】
（Ａ）の数平均分子量（ゲルパーミエーシヨンクロマトグラフィーによる、以下Ｍｎという）は、２５０〜２，０００が好ましい。さらに好ましくは、下限は４００、上限は１，６００である。
（Ａ）の具体例としては、ミリスチルアルコールＥＯ５モル付加物、２−エチルヘキシルアルコールＰＯ１２モル／ＥＯ１４モルブロック付加物、ラウリルアルコールＥＯ５モル・ＰＯ３モルランダム付加物のＥＯ２モルブロック付加物などが挙げられる。
【０００９】
本発明の繊維油剤を構成する成分（Ｂ）は、２種以上を併用してもよく、例えば、炭素数８〜２２の１価アルコールと無水リン酸とのエステル化物をアルカリ水溶液で中和することにより得られる。また、ジアルキルリン酸エステルモノアルカリ金属塩、モノアルキルリン酸エステルジアルカリ金属塩、これらの混合物のいずれでもよい。油剤中に（Ｂ）を含有しないと、繊維の分散安定性が不足し、油剤エマルションが泡立ちやすくなる。
（Ｂ）を構成するアルキル基としては、直鎖、分岐、それらの混合のいずれでもよく、オクチル基、ラウリル（ドデシル）基、ミリスチル（テトラデシル）基、セチル（ヘキサデシル）基、ステアリル（オクタデシル）基、ベヘニル基、および２−エチルヘキシル基などが挙げられる。
また、アルカリ金属としては、ナトリウム、カリウムなどが挙げられる。
【００１０】
（Ｂ）の具体例としては、ラウリルアルコールリン酸エステルカリウム塩、セチルアルコールリン酸エステルカリウム塩、ステアリルアルコールリン酸エステルカリウム塩、およびベヘニルアルコールリン酸エステルカリウム塩などが挙げられる。これらの中で好ましくは、炭素数１６〜２２のアルキルリン酸エステルカリウム塩であり、さらに好ましくは、セチルアルコールリン酸エステルカリウム塩（ジエステル、モノエステル混合物）、ステアリルアルコールリン酸エステルカリウム塩（ジエステル、モノエステル混合物）、およびベヘニルアルコールリン酸エステルカリウム塩（ジエステル、モノエステル混合物）である。
【００１１】
本発明の繊維油剤を構成する成分（Ｃ）は、Ｍｎ１，５００〜２０，０００のポリオキシエチレンポリオキシプロピレングリコール（ｃ１）と炭素数８〜２２の脂肪酸（ｃ２）とのモノエステルおよび／またはジエステルであり、ジエステルが好ましい。油剤中に（Ｃ）を含有しないと、油剤エマルションが泡立ちやすくなり、繊維の分散安定性が不十分となる。
（Ｃ）を構成する（ｃ１）は、通常、２価アルコールにＰＯおよびＥＯを共付加して得られ、２種以上からなるものでもよい。２価アルコールとしては、炭素数２〜２０のものが好ましく、脂肪族ジオール、例えば、エチレングリコール、プロピレングリコール、１，３−および１，４−ブタンジオール、１，６−ヘキサンジオール、ネオペンチルグリコールなどのアルキレングリコール；および脂環式ジオール、例えば、シクロヘキサンジオール、シクロヘキサンジメタノールなどのシクロアルキレングリコール；等が挙げられる。これらの中で好ましいものは、エチレングリコールおよびプロピレングリコールである。共付加の形式は、ブロック付加、ランダム付加、ブロック付加とランダム付加の併用のいずれでもよい。
（ｃ１）として好ましいものは、２価アルコール（とくにプロピレングリコール）のＰＯ／ＥＯブロック付加物、および２価アルコール（とくにプロピレングリコール）のＰＯ／ＥＯ／ＰＯブロック付加物（これらの付加物の分子中のオキシエチレン単位の含量は、好ましくは１０〜６０質量％、さらに好ましくは２０〜４０質量％）である。また、である。（ｃ１）としてさらに好ましいものは、Ｍｎ１，６００〜２，１００のポリプロピレングリコールに、付加して得られる分子中のオキシエチレン単位が１０〜６０質量％（とくに２０〜４０質量％）となる量ＥＯが付加されてなるＰＯ／ＥＯブロック付加物である。
（ｃ１）のＭｎは、１，８００〜９，０００が好ましい。さらに好ましくは下限は２，０００、上限は５，０００である。
【００１２】
（ｃ２）としては、直鎖状でも分岐状でも、飽和、不飽和のいずれでもよく、ラウリン酸、ミリスチン酸、パルミチン酸、ステアリン酸、ベヘニン酸、およびオレイン酸などが挙げられ、２種以上からなるものでもよい。好ましくは炭素数１６〜１８の脂肪酸であり、さらに好ましくは、パルミチン酸およびステアリン酸である。
【００１３】
（Ｃ）の具体例としては、Ｍｎ１，７５０のポリプロピレングリコールに付加物中のオキシエチレン単位が４０質量％となる量ＥＯが付加されてなるポリオキシエチレンポリオキシプロピレングリコールのジステアリン酸エステル、Ｍｎ２，０００のポリプロピレングリコールに付加物中のオキシエチレン単位が３０質量％となる量ＥＯが付加されてなるポリオキシエチレンポリオキシプロピレングリコールのジパルミチン酸エステル、が挙げられる。
【００１４】
本発明の繊維油剤を構成する成分（Ｄ）は、スルホコハク酸ジアルキル（アルキルの炭素数：６〜１８）エステルアルカリ金属塩であり、２種以上を用いてもよい。油剤中に（Ｄ）を含有しないと、油剤の浸透性が不足する。
上記アルキル基としては、直鎖、分岐のいずれでもよく、ヘキシル基、オクチル基、ラウリル基、ミリスチル基、セチル基、ステアリル基、および２−エチルヘキシル基などが挙げられる。２個のアルキル基は同一であっても異なっていてもよい。
また、アルカリ金属としては、ナトリウム、カリウムなどが挙げられる。
【００１５】
（Ｄ）の具体例としては、スルホコハク酸ジオクチルエステルナトリウム塩、スルホコハク酸ジ２−エチルヘキシルエステルナトリウム塩、スルホコハク酸ジラウリルエステルナトリウム塩、スルホコハク酸ジミリスチルエステルナトリウム塩、およびスルホコハク酸ジステアリルエステルナトリウム塩などを挙げることができる。好ましくは、アルキル基の炭素数が８〜１２のスルホコハク酸ジアルキルエステルナトリウム塩であり、さらに好ましくはスルホコハク酸ジオクチルエステルナトリウム塩、スルホコハク酸ジ２−エチルヘキシルエステルナトリウム塩、およびスルホコハク酸ジラウリルエステルナトリウム塩である。
【００１６】
本発明の繊維油剤中に、必要により、Ｍｎ１，５００〜２０，０００のポリオキシエチレンポリオキシプロピレングリコール（Ｅ）を含有させることにより、さらに繊維の分散安定性を向上させることができる。（Ｅ）は２種以上を用いてもよく、通常、２価アルコールにＰＯおよびＥＯを共付加して得られる。
２価アルコールとしては、前記（ｃ１）で例示したものと同様のものが挙げられ、好ましいものも同様である。共付加の形式も、前記（ｃ１）と同様である。
【００１７】
（Ｅ）として好ましいものは、２価アルコール（とくにプロピレングリコール）のＰＯ／ＥＯブロック付加物（分子中のオキシエチレン単位の含量が、好ましくは１０〜８０質量％、さらに好ましくは１０〜６０質量％）である。さらに好ましいものは、低気泡性であることから、Ｍｎ１，０００〜４，０００（とくにＭｎ１，６００〜２，１００）のポリプロピレングリコールに、付加して得られる分子中のオキシエチレン単位が１０〜６０質量％（とくに２０〜４０質量％）となる量ＥＯが付加されてなるＰＯ／ＥＯブロック付加物である。
（Ｅ）のＭｎは、１，８００〜９，０００が好ましい。さらに好ましくは下限は２，０００、上限は５，０００である。
【００１８】
本発明の繊維油剤中の（Ａ）の含量は、浸透性が良好となることから、７〜６０質量％が好ましい。下限はさらに好ましくは１０質量％であり、上限はさらに好ましくは５０質量％である。（Ｂ）の含量は、分散安定性が良好となることから、１５〜５０質量％が好ましい。下限はさらに好ましくは２０質量％であり、上限はさらに好ましくは４０質量％である。（Ｃ）の含量は、繊維付着泡が少なくなることから、５〜３５質量％が好ましい。下限はさらに好ましくは１０質量％であり、上限はさらに好ましくは３０質量％である。（Ｄ）の含量は、浸透性が良好となることから、５〜３５質量％が好ましい。下限はさらに好ましくは１０質量％であり、上限はさらに好ましくは３０質量％である。また、（Ｅ）の含量は、分散安定性が良好となることから、０〜４０質量％が好ましい。下限はさらに好ましくは１０質量％であり、上限はさらに好ましくは３５質量％である。
【００１９】
本発明の繊維油剤中には、上記（Ａ）〜（Ｅ）以外に、本発明の効果を損なわない程度において、他の汎用油剤をさらに添加してもよい。例えば、炭素数２〜２０の多価（２〜８価）アルコールの炭素数８〜２４の高級脂肪酸エステル（ソルビタンオレイン酸エステル等）、炭素数８〜２４の高級脂肪酸アルカリ金属塩（オレイン酸ナトリウム等）、消泡剤（シリコン系消泡剤等）などが挙げられる。　本発明の油剤中の他の汎用油剤の含量は、好ましくは２０質量％以下、さらに好ましくは５質量％以下である。
【００２０】
本発明の繊維油剤の製造方法は、とくに限定されないが、例えば、櫂型攪拌機を有する配合槽に任意の順序で前記各成分を仕込み、必要により加温（例えば４０〜７０℃）して混合することにより作成できる。
【００２１】
本発明の抄紙用合成繊維に用いられる合成繊維は、通常用いられる熱可塑性樹脂からなる繊維でよく、樹脂としては、ポリオレフィン系樹脂、ポリエステル系樹脂、ポリアミド系樹脂を例示できる。なかでも、ポリオレフィン系樹脂、およびポリエステル系樹脂は、抄紙用合成繊維の素材として好ましく用いられる。
【００２２】
ポリオレフィン系樹脂としては、ポリエチレン、ポリプロピレン、エチレン・酢酸ビニル共重合体、エチレン・プロピレン共重合体、エチレン・プロピレン・１−ブテン共重合体などが例示できる。また、ポリエステル系樹脂としては、ポリエチレンテレフタレート、ポリブチレンテレフタレート、ポリトリメチレンテレフタレート、ポリエチレンテレフタレート・イソフタレートおよびポリエーテルポリエステルなどが例示できる。ポリアミド系樹脂としては、６，６−ナイロン、および６−ナイロンなどが例示できる。
【００２３】
本発明の抄紙用合成繊維は、上記熱可塑性樹脂の中から１種あるいは２種以上を選定し、溶融紡糸法により得ることができ、本発明の効果を損なわない範囲で、顔料、帯電防止剤などの通常用いられる添加剤を配合してもよい。
繊維の単糸繊度は０．１〜１０ｄｔｅｘが好ましく、繊維長は０．５〜２５ｍｍが好ましい。
【００２４】
繊維に本発明の油剤を付与する方法にはとくに制限はなく、紡糸・延伸などの任意の行程でよい。例えば、水で乳化した１〜２０質量％（油剤から水分を除いた純分、以下固形分という）のエマルションを用い、給油ローラー法、浸漬法、噴霧法などの公知の方法を利用することができる。
【００２５】
本発明の方法においては、本発明の油剤を繊維質量に対して、固形分として０．０５〜２質量％付与する。好ましくは、下限は０．２質量％、上限は１．５質量％である。付与量が０．０５質量％未満では分散性が不十分となり、２質量％を超えると分散槽での泡立ちが増加する。
【００２６】
本発明の抄紙用合成繊維を、水中に分散させてスラリー状とし、丸網法、傾斜短網法等の通常用いられる抄紙法により抄紙して、本発明の不織布とすることができる。また、抄紙時に、本発明の効果を損なわない範囲で、必要に応じて、ビスコースレーヨン等の再生繊維、アセテート等の半合成繊維、綿等の天然繊維を混合して用いることができる。本発明の抄紙用合成繊維以外のこれらの繊維の使用量は、全繊維中の５０質量％以下が好ましく、２０質量％以下がさらに好ましい。
【００２７】
本発明の不織布の用いられる用途はとくに限定されないが、紅茶パック、緑茶などの濾過袋、ワイピングクロス、おしぼり、ウェットティシュー、紙おむつ、バッテリー分液板等が挙げられる。
【００２８】
【実施例】
以下、実施各例および比較各例により本発明を具体的に説明するが、本発明はこれら実施例のみに限定されるものではない。なお、以下において、部は質量部、％は質量％を意味する。
【００２９】
各実施例、比較例に用いた成分は以下の通りである。
（Ａ１）ラウリルアルコールＥＯ５モル・ＰＯ３モルランダム付加物のＥＯ２モルブロック付加物
（Ａ２）２−エチルヘキシルアルコールＰＯ１２モル／ＥＯ１４モルブロック付加物
（Ａ３）ミリスチルアルコールＥＯ５モル付加物
（Ｂ１）セチルアルコールリン酸エステルカリウム塩（モノエステルジカリウム塩、ジエステルモノカリウム塩のモル比１：１混合物）
（Ｂ２）ラウリルアルコールリン酸エステルカリウム塩（モノエステルジカリウム塩、ジエステルモノカリウム塩のモル比１：１混合物）
（Ｃ１）ポリオキシエチレンポリオキシプロピレングリコール（ＰＯ／ＥＯブロック付加物、Ｍｎ２，９００、末端のオキシエチレン単位の含量４０％）のジステアリン酸エステル
（Ｄ１）スルホコハク酸ジ２−エチルヘキシルエステルナトリウム塩
【００３０】
（Ｅ１）ポリオキシエチレンポリオキシプロピレングリコール（ＰＯ／ＥＯブロック付加物、Ｍｎ２，９００、末端のオキシエチレン単位の含量４０％）
（Ｅ２）エチレングリコールＥＯ・ＰＯ（質量比８０／２０）ランダム付加物（Ｍｎ１２，０００）
（Ｆ１）ジイソブチルフェノールＥＯ・ＰＯ（質量比９０／１０）ランダム付加物（Ｍｎ２，０００）
（Ｆ２）ヒマシ油ＥＯ２５モル付加物
（Ｆ３）１，２−ジヒドロキシドデカンＰＯ５モル付加物
【００３１】
上記各成分を、表１に記載の部数、櫂型攪拌機を有する配合槽に仕込み、５０〜６０℃にて混合して、本発明および比較の抄紙用合成繊維油剤１００部を得た。　なお、表１中の部数は固形分の部数を示す。
【００３２】
【表１】
2004043995.tif 000002
【００３３】
各油剤の表面張力、繊維の分散安定性、繊維付着泡、および泡立ち性を評価した結果を表２に示す。各評価方法は以下の方法で測定されたものである。
【００３４】
表面張力：油剤濃度１％水溶液を、内径６０ｍｍ、深さ１５ｍｍのガラス製シャーレに２５ｇ採取し、２５±１℃に温調して自動表面張力計（協和界面科学社製）により測定する。単位（ｍＮ／ｍ）。（Ｗｉｌｈｅｌｍｙ法）
【００３５】
試験用繊維：ポリプロピレン（単糸繊度：２．２ｄｔｅｘ、繊維長：５ｍｍ）に、油剤固形分２．０％のエマルションを、スプレー給油にて繊維に対し３５％付着（油剤固形分付着量０．７％）した繊維。
繊維の分散安定性：５００ｍｌビーカーにイオン交換水５００ｇを採取し、その中に試験用繊維１．３５ｇを入れ、マグネティックスターラーで１分間攪拌する（回転数：１，０００ｒｐｍ）。攪拌停止後、１０分後の繊維の凝集状態を次の判定基準で目視判定し、繊維の分散安定性の指標とした。
判定基準　　◎：凝集繊維が全く認められない。
○：凝集繊維がわずかに認められる。
△：凝集繊維が明確に認められる。
×：凝集繊維が著しく多い。
【００３６】
繊維付着泡：繊維の分散安定性評価直後、繊維に付着している泡の有無を次の判定基準で目視判定した。
判定基準　　◎：付着している泡は無い。
○：極わずかに付着している泡がある。
△：少し付着している泡がある。
×：付着している泡が多い。
【００３７】
泡立ち性：繊維付着泡判定後、繊維を除去した残液を１００ｍｌの栓付きメスシリンダーに２０ｍｌ採取し、上、下に３０回振とうし（３０回／１５秒間、振とう幅約１０ｃｍ）、１分後の泡の高さ（ｍｍ）を測定する。
【００３８】
【表２】
2004043995.tif 000003
【００３９】
【発明の効果】
本発明の抄紙用合成繊維油剤を付着させた繊維は、従来の油剤を用いたものに比べて、水中での分散性安定性が良好である。さらに抄紙工程での泡立ちが少ないことにより、不織布の高品質化、および高速化が求められる抄紙工程に好適である。